(57)【要約】【課題】ＬＥＤ照明光を白色に維持しつつ、ブルーライトによる網膜傷害等の危険を回避することができるＬＥＤ照明光フィルタ及びＬＥＤ照明装置を提供する。【解決手段】本発明のＬＥＤ照明装置１に備わるＬＥＤ照明光フィルタ５は、ＬＥＤ照明光において波長４５０ｎｍ〜４８５ｎｍの範囲内に生じる発光強度のピーク値を３０〜６０％減少させることにより、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させると共に、少なくとも波長６００ｎｍ以上の光線透過率を９０％以上にすることを特徴とする。【選択図】図９
2014170082.tif 000002
【特許請求の範囲】
【請求項１】
ＬＥＤ照明光において波長４５０ｎｍ〜４８５ｎｍの範囲内に生じる発光強度のピーク値を３０〜６０％減少させることにより、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させると共に、少なくとも波長６００ｎｍ以上の光線透過率を９０％以上にする
ことを特徴とするＬＥＤ照明光フィルタ。
【請求項２】
前記ＬＥＤ照明光において波長４５０ｎｍ〜４８５ｎｍの範囲内に生じる発光強度のピーク値を４０〜５０％減少させることにより、波長４５０ｎｍ〜４８５ｎｍの範囲内における光線透過率の下限を２５〜３５％減少させる
ことを特徴とする請求項１に記載のＬＥＤ照明光フィルタ。
【請求項３】
透光性樹脂に、赤色系染料及び黄色系染料を、配合して構成される
ことを特徴とする請求項１又は請求項２に記載のＬＥＤ照明光フィルタ。
【請求項４】
前記赤色系染料及び前記黄色系染料の配合比は、赤色系染料：黄色系染料＝３：１、となっている
ことを特徴とする請求項３に記載のＬＥＤ照明光フィルタ。
【請求項５】
前記ＬＥＤ照明光フィルタの厚さがＨｍｍの場合、前記透光性樹脂、前記赤色系染料及び前記黄色系染料を混合して得た全材料１００重量％に対して、前記赤色系染料及び前記黄色系染料の合計重量比率は、０．００２０／Ｈ重量％である
ことを特徴とする請求項３又は請求項４に記載のＬＥＤ照明光フィルタ。
【請求項６】
前記赤色系染料は、波長３００〜５００ｎｍの範囲内のうち少なくとも波長３００〜４００ｎｍの範囲内に吸光ピークを有する染料であり、
前記黄色系染料は、波長４００〜５００ｎｍの範囲内に吸光ピークを有する染料である
ことを特徴とする請求項３から請求項５のいずれか１項に記載のＬＥＤ照明光フィルタ。
【請求項７】
前記赤色系染料は、Ｓｏｌｖｅｎｔ  Ｒｅｄ  １７９であり、
前記黄色系染料は、Ｄｉｓｐｅｒｓｅ  Ｙｅｌｌｏｗ  ２０１である
ことを特徴とする請求項３から請求項６のいずれか１項に記載のＬＥＤ照明光フィルタ。
【請求項８】
ＬＥＤ照明光を照射するＬＥＤ照明光源と、
前記ＬＥＤ照明光を透過させる請求項１から請求項７のいずれか１項に記載のＬＥＤ照明光フィルタと、
を備えることを特徴とするＬＥＤ照明装置。
【発明の詳細な説明】
【技術分野】
【０００１】
本発明は、ＬＥＤ照明光フィルタ及びＬＥＤ照明装置に係り、特に、ブルーライトの減衰に好適に利用できるＬＥＤ照明光フィルタ及びＬＥＤ照明装置に関する。
【背景技術】
【０００２】
従来のＬＥＤ照明装置は、例えば、光源基板と、光源基板に均等に分布する多数の白色ＬＥＤ（発光ダイオード）を有するＬＥＤ照明光源を備えており、白色のＬＥＤ照明光を照射することができる。
【先行技術文献】
【特許文献】
【０００３】
【特許文献１】実用新案登録第３１７６７８８号公報
【発明の概要】
【発明が解決しようとする課題】
【０００４】
しかしながら、従来のＬＥＤ照明装置において、ＬＥＤ照明光は、Ｒ（レッド）・Ｇ（グリーン）・Ｂ（ブルー）の光で構成されており、そのうちのブルーライト（Ｂの光）が他の二色の光よりも強い発光強度を有してるので、そのブルーライトにより網膜傷害（黄班変性症）を引き起こすおそれがあるという問題があった。
【０００５】
その一方、ブルーライトは光の三原色の一色を構成する光であるため、ＬＥＤ照明光からブルーライトを削除又は過剰減衰させてしまうと、ＬＥＤ照明光が白色から黄色又は赤色に変化してしまうという問題があった。
【０００６】
そこで、本発明はこれらの点に鑑みてなされたものであり、ＬＥＤ照明光を白色に維持しつつ、ブルーライトによる網膜傷害等の危険を回避することができるＬＥＤ照明光フィルタ及びＬＥＤ照明装置を提供することを本発明の目的としている。
【課題を解決するための手段】
【０００７】
（１）前述した目的を達成するため、本発明のＬＥＤ照明光フィルタは、ＬＥＤ照明光において波長４５０ｎｍ〜４８５ｎｍの範囲内に生じる発光強度のピーク値を３０〜６０％減少させることにより、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させると共に、少なくとも波長６００ｎｍ以上の光線透過率を９０％以上にすることを特徴とする。
【０００８】
これにより、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができる。
【０００９】
（２）また、本発明のＬＥＤ照明光フィルタは、ＬＥＤ照明光において波長４５０ｎｍ〜４８５ｎｍの範囲内に生じる発光強度のピーク値を４０〜５０％減少させることにより、波長４５０ｎｍ〜４８５ｎｍの範囲内における光線透過率の下限を２５〜３５％減少させることが好ましい。
【００１０】
これにより、ＬＥＤ照明光の色温度減衰率が約２０〜３０％になるので、昼光色になりやすいＬＥＤ照明光を昼白色の光（太陽光のスペクトルに近い自然な光）に近づけることができる。例えば、色温度が約６５００Ｋ（昼光色）のＬＥＤ照明光の色温度を約５０００〜５５００Ｋ（昼白色）に変更することができる。
【００１１】
（３）また、本発明のＬＥＤ照明光フィルタは、透光性樹脂に、赤色系染料及び黄色系染料を、配合して構成されることが好ましい。
【００１２】
これにより、入手しやすい染料を使用してＬＥＤ照明光に含まれるブルーライト（Ｂの光）のみを減衰させることができる。
【００１３】
（４）また、本発明のＬＥＤ照明光フィルタにおいて、赤色系染料及び黄色系染料の配合比は、赤色系染料：黄色系染料＝３：１、となっていることが好ましい。
【００１４】
これにより、入手しやすい染料を使用して、ＬＥＤ照明光において波長４５０ｎｍ〜４８５ｎｍの範囲内に生じる発光強度のピーク値を減少させることができる。
【００１５】
（５）また、本発明のＬＥＤ照明光フィルタにおいて、ＬＥＤ照明光フィルタの厚さがＨｍｍの場合、透光性樹脂、赤色系染料及び黄色系染料を混合して得た全材料１００重量％に対して、赤色系染料及び黄色系染料の合計重量比率は、０．００２０／Ｈ重量％であることが好ましい。
【００１６】
これにより、ＬＥＤ照明光フィルタの透過特性を変更することなく、ＬＥＤ照明光フィルタの厚さを変更することができる。
【００１７】
（６）また、本発明のＬＥＤ照明光フィルタにおいて、赤色系染料は、波長３００〜５００ｎｍの範囲内のうち少なくとも波長３００〜４００ｎｍの範囲内に吸光ピークを有する染料であり、黄色系染料は、波長４００〜５００ｎｍの範囲内に吸光ピークを有する染料であることが好ましい。
【００１８】
これにより、入手しやすい染料を使用して、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させることができる。
【００１９】
（７）また、本発明のＬＥＤ照明光フィルタにおいて、赤色系染料は、Ｓｏｌｖｅｎｔ  Ｒｅｄ  １７９であり、黄色系染料は、Ｄｉｓｐｅｒｓｅ  Ｙｅｌｌｏｗ  ２０１であることが好ましい。
【００２０】
これにより、２種の染料のみを使用して、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させることができる。
【００２１】
（８）また、前述した目的を達成するため、本発明のＬＥＤ照明装置は、ＬＥＤ照明光を照射するＬＥＤ照明光源と、ＬＥＤ照明光を透過させる前述のＬＥＤ照明光フィルタと、を備えることを特徴とする。
【００２２】
これにより、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができる。
【発明の効果】
【００２３】
本発明のＬＥＤ照明光フィルタ及びＬＥＤ照明装置によれば、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができるので、ＬＥＤ照明光を白色に維持しつつ、ブルーライトによる網膜傷害等の危険を回避することができるという効果を奏する。
【図面の簡単な説明】
【００２４】
【図１】図１は、本実施例のＬＥＤ照明装置を示す正面図である。
【図２】図２は、本実施例のＬＥＤ照明光源を下側から見た図（底面図）である。
【図３】図３は、本実施例のＬＥＤ照明光フィルタを下側から見た図（底面図）である。
【図４】図４は、赤色系染料「Ｐｌａｓｔ  Ｒｅｄ  ８３７０」の吸光度スペクトルを示すグラフである。
【図５】図５は、赤色系染料「Ｐｌａｓｔ  Ｒｅｄ  ８３７０」の透過率スペクトルを示すグラフである。
【図６】図６は、黄色系染料「Ｐｌａｓｔ  Ｙｅｌｌｏｗ  ８０５０」の吸光度スペクトルを示すグラフである。
【図７】図７は、黄色系染料「Ｐｌａｓｔ  Ｙｅｌｌｏｗ  ８０５０」の透過率スペクトルを示すグラフである。
【図８】図８は、本実施例のＬＥＤ照明光フィルタ５を通過したＬＥＤ照明光の発光強度を示すグラフである。
【図９】図９は、本実施例のＬＥＤ照明光フィルタ５を通過したＬＥＤ照明光の光線透過率を示すグラフである。
【実施例】
【００２５】
以下、本発明のＬＥＤ照明光フィルタ及びＬＥＤ照明装置をその実施例により説明する。
【００２６】
図１は、本実施例のＬＥＤ照明装置を示す正面図である。図２は、本実施例のＬＥＤ照明光源を下側から見た図（底面図）である。図３は、本実施例のＬＥＤ照明光フィルタを下側から見た図（底面図）である。図４は、赤色系染料「Ｐｌａｓｔ  Ｒｅｄ  ８３７０」の吸光度スペクトルを示すグラフである。図５は、赤色系染料「Ｐｌａｓｔ  Ｒｅｄ  ８３７０」の透過率スペクトルを示すグラフである。図６は、黄色系染料「Ｐｌａｓｔ  Ｙｅｌｌｏｗ  ８０５０」の吸光度スペクトルを示すグラフである。図７は、黄色系染料「Ｐｌａｓｔ  Ｙｅｌｌｏｗ  ８０５０」の透過率スペクトルを示すグラフである。
【００２７】
［ＬＥＤ照明装置１］
本実施例のＬＥＤ照明装置１は、電源ＤＣ１２Ｖ／１Ａ、照明直下５０ｃｍにおいて照度１０００ｌｘ以上、色温度５０００Ｋ（昼光色）、演色指数８０以上、照明中央において輝度１００００ｃｄ／ｍ以下に設定されている。
【００２８】
また、本実施例のＬＥＤ照明装置１は、図１に示すように、ＬＥＤ照明光源２と、ＬＥＤ照明光フィルタ５と、を備える。
【００２９】
［ＬＥＤ照明光源２］
ＬＥＤ照明光源２は、ＬＥＤ照明光を照射する。このＬＥＤ照明光源２は、図２に示すように、図２の横方向（長手方向）に延びる光源基板３と、光源基板３に均等に配置された多数の白色ＬＥＤ４を有する。白色ＬＥＤ４の個数は、９個である。
【００３０】
白色ＬＥＤ４としては、スタンレー電気株式会社製の白色ＬＥＤ「ＧＳＰＷ１６４３ＪＴＥ−６５Ｘ」（３Ｖ−３００ｍＡ）が使用された。
【００３１】
［ＬＥＤ照明光フィルタ５］
本実施例のＬＥＤ照明光フィルタ５は、図３に示すように、ＬＥＤ照明光の照射方向に配置されており、ＬＥＤ照明光を透過させる。このＬＥＤ照明光フィルタ５は、透光性樹脂に、赤色系染料及び黄色系染料を、配合して構成される。
【００３２】
ＬＥＤ照明光フィルタ５の厚みは、１ｍｍ〜３ｍｍであることが好ましい。本実施例のＬＥＤ照明光フィルタ５の厚みは、２ｍｍに設定された。また、第１比較例及び第２比較例のＬＥＤ照明光フィルタ５の厚みは、それぞれ、１ｍｍ及び３ｍｍに設定された。
【００３３】
（透光性樹脂）
透光性樹脂としては、出光興産株式会社製のポリカーボネート「Ａ２５００」が使用された。
【００３４】
（赤色系染料）
赤色系染料は、波長３００〜５００ｎｍの範囲内のうち、少なくとも波長３００〜４００ｎｍの範囲内に吸光ピークを有する染料である。
【００３５】
本実施例の赤色系染料としては、有本化学工業株式会社製の赤色系染料「Ｐｌａｓｔ  Ｒｅｄ  ８３７０」が使用された。赤色系染料「Ｐｌａｓｔ  Ｒｅｄ  ８３７０」のカラーインデックスは、「Ｓｏｌｖｅｎｔ  Ｒｅｄ  １７９」である。また、赤色系染料「Ｐｌａｓｔ  Ｒｅｄ  ８３７０」の吸光度スペクトル及び透過率スペクトルは、図４及び図５に示すとおりである。
【００３６】
（黄色系染料）
黄色系染料は、波長４００〜５００ｎｍの範囲内に吸光ピークを有する染料である。
【００３７】
本実施例の赤色系染料としては、有本化学工業株式会社製の黄色系染料「Ｐｌａｓｔ  Ｙｅｌｌｏｗ  ８０５０」が使用された。黄色系染料「Ｐｌａｓｔ  Ｙｅｌｌｏｗ  ８０５０」のカラーインデックスは、「Ｄｉｓｐｅｒｓｅ  Ｙｅｌｌｏｗ  ２０１」である。また、黄色系染料「Ｐｌａｓｔ  Ｙｅｌｌｏｗ  ８０５０」の吸光度スペクトル及び透過率スペクトルは、図６及び図７に示すとおりである。
【００３８】
（配合比）
赤色系染料及び黄色系染料の配合比は、ＬＥＤ照明光フィルタ５の厚みにかかわらず、赤色系染料：黄色系染料＝３：１、に設定されている。
【００３９】
また、赤色系染料及び黄色系染料の合計重量比率は、透光性樹脂、赤色系染料及び黄色系染料を混合して得た全材料の重量を１００重量％とした場合、０．００１０重量％に設定されている。したがって、上記の配合比を考慮すると、赤色系染料の重量比率は０．０００７５重量％であり、黄色系染料の重量比率は０．０００２５重量％になる。
【００４０】
［測定結果］
次に、本実施例のＬＥＤ照明光フィルタ５に対する発光強度及び光線透過率の測定結果を説明する。
【００４１】
図８は、本実施例のＬＥＤ照明光フィルタ５を通過したＬＥＤ照明光の発光強度を示すグラフである。図９は、本実施例のＬＥＤ照明光フィルタ５を通過したＬＥＤ照明光の光線透過率を示すグラフである。
【００４２】
（特定波長域における発光強度の減少）
ＬＥＤ照明光の発光強度のピーク値は、図８に示すように、波長４５０ｎｍ〜４８５ｎｍの範囲内において、約１２０００（ａｒｂ．  ｕｎｉｔｓ）である。
【００４３】
それに対し、本実施例（厚さ２ｍｍ）のＬＥＤ照明光フィルタ５を通過したＬＥＤ照明光の発光強度のピーク値は、図８に示すように、波長４５０ｎｍ〜４８５ｎｍの範囲内において、約６２５０（ａｒｂ．  ｕｎｉｔｓ）である。これは、ＬＥＤ照明光フィルタ５を通過させない場合と比較して、約４８％の減少である。
【００４４】
また、第１比較例（厚さ１ｍｍ）のＬＥＤ照明光フィルタ５を通過したＬＥＤ照明光の発光強度のピーク値は、図８に示すように、波長４５０ｎｍ〜４８５ｎｍの範囲内において、約８０００（ａｒｂ．  ｕｎｉｔｓ）である。これは、ＬＥＤ照明光フィルタ５を通過させない場合と比較して、約３３％の減少である。
【００４５】
また、第２比較例（厚さ３ｍｍ）のＬＥＤ照明光フィルタ５を通過したＬＥＤ照明光の発光強度のピーク値は、図８に示すように、波長４５０ｎｍ〜４８５ｎｍの範囲内において、約５０００（ａｒｂ．  ｕｎｉｔｓ）である。これは、ＬＥＤ照明光フィルタ５を通過させない場合と比較して、約５８％の減少である。
【００４６】
したがって、本実施例と同様に構成した厚さ約１〜３ｍｍのＬＥＤ照明光フィルタ５は、ＬＥＤ照明光フィルタ５の赤色系染料及び黄色系染料に起因して、波長４５０ｎｍ〜４８５ｎｍの範囲内で発生するＬＥＤ照明光の発光強度のピーク値を、約３０〜６０％減少させることが可能であることが明らかとなった。
【００４７】
なお、本実施例、第１実施例及び第２実施例のＬＥＤ照明光フィルタ５は、図８に示すように、波長４８５ｎｍ〜６８５ｎｍの範囲内で発生するＬＥＤ照明光の発光強度のピーク値も減少させている。しかしながら、本実施例、第１実施例及び第２実施例の測定結果に相違がほとんどないことから、本実施例、第１実施例及び第２実施例に共通して使用されるＬＥＤ照明光フィルタ５の透光性樹脂に起因して、発光強度が減少したと考えられる。
【００４８】
また、試験品の精度により、発光強度の減少割合には±５％の誤差が生じることがある。
【００４９】
（特定波長域における光線透過率の減少）
厚さ２ｍｍの透光性樹脂の光線透過率は、図示しないが、９０％以上であった。
【００５０】
それに対し、本実施例（厚さ２ｍｍ）のＬＥＤ照明光フィルタ５が有する光線透過率の下限は、図９に示すように、波長３８０ｎｍ〜５００ｎｍの範囲内において、約６０％である。これは、波長６００ｎｍ以上の光線透過率が９０％以上であるのに対し、３０％の減少である。また、本実施例（厚さ２ｍｍ）のＬＥＤ照明光フィルタ５が有する光線透過率は、図９に示すように、波長３８０ｎｍ〜５００ｎｍの範囲内において、約８２％以下になっており、波長４５０ｎｍ〜４８５ｎｍの範囲内において、８０％以下になっている。そのため、本実施例（厚さ２ｍｍ）のＬＥＤ照明光フィルタ５が有する光線透過率は、図９に示すように、波長３８０ｎｍ〜５００ｎｍの範囲内において、全体的に減少させたことがわかる。
【００５１】
また、第１比較例（厚さ１ｍｍ）のＬＥＤ照明光フィルタ５が有する光線透過率の下限は、図９に示すように、波長３８０ｎｍ〜５００ｎｍの範囲内において、約７５％である。これは、波長６００ｎｍ以上の光線透過率が９０％以上であるのに対し、１５％の減少である。また、第１比較例（厚さ１ｍｍ）のＬＥＤ照明光フィルタ５が有する光線透過率は、図９に示すように、波長３８０ｎｍ〜５００ｎｍの範囲内において、約９０％以下になっており、波長４５０ｎｍ〜４８５ｎｍの範囲内において、８５％以下になっている。そのため、第１比較例（厚さ１ｍｍ）のＬＥＤ照明光フィルタ５が有する光線透過率は、図９に示すように、波長３８０ｎｍ〜５００ｎｍの範囲内において、全体的に減少させたことがわかる。
【００５２】
また、第２比較例（厚さ３ｍｍ）のＬＥＤ照明光フィルタ５が有する光線透過率の下限は、図９に示すように、波長３８０ｎｍ〜５００ｎｍの範囲内において、約５０％である。これは、波長６００ｎｍ以上の光線透過率が９０％以上であるのに対し、４０％の減少である。また、第２比較例（厚さ３ｍｍ）のＬＥＤ照明光フィルタ５が有する光線透過率は、図９に示すように、波長３８０ｎｍ〜５００ｎｍの範囲内において、約８０％以下になっており、波長４５０ｎｍ〜４８５ｎｍの範囲内において、７５％以下になっている。そのため、第２比較例（厚さ３ｍｍ）のＬＥＤ照明光フィルタ５が有する光線透過率は、図９に示すように、波長３８０ｎｍ〜５００ｎｍの範囲内において、全体的に減少させたことがわかる。
【００５３】
したがって、本実施例と同様に構成した厚さ約１〜３ｍｍのＬＥＤ照明光フィルタ５の光線透過率は、波長４５０ｎｍ〜４８５ｎｍの範囲内で最大約１５〜４０％減少することが明らかとなった。また、本実施例と同様に構成した厚さ約１〜３ｍｍのＬＥＤ照明光フィルタ５は、波長３８０ｎｍ〜５００ｎｍの範囲内で全体的に減少させることが明らかとなった。
【００５４】
なお、試験品の精度により、光線透過率には±５％の誤差が生じることがある。
【００５５】
［ＬＥＤ照明光フィルタ５の厚みと染料の重量比率との関係］
ＬＥＤ照明光フィルタ５の厚みが増すと、光が透過しにくくなるため、その光線透過率は低下する。そのため、ＬＥＤ照明光フィルタ５の光線透過率を変更することなくＬＥＤ照明光フィルタ５の厚みを変更する場合、以下を満たすように染料の重量比率を変更すればよい。
【００５６】
すなわち、ＬＥＤ照明光フィルタ５の厚さがＨｍｍの場合、透光性樹脂、赤色系染料及び黄色系染料を混合して得た全材料１００重量％に対して、赤色系染料及び黄色系染料の合計重量比率は、０．００２０／Ｈ重量％であればよい。
【００５７】
本実施例のＬＥＤ照明光フィルタ５の厚さは２ｍｍなので、赤色系染料及び黄色系染料の合計重量比率は０．００１０重量％である。したがって、赤色系染料の重量比率は０．０００７５重量％であり、黄色系染料の重量比率は０．０００２５重量％になる。
【００５８】
それに対し、ＬＥＤ照明光フィルタ５の厚さを１ｍｍに変更する場合、赤色系染料及び黄色系染料の合計重量比率を０．００２０重量％にすればよい。したがって、赤色系染料の重量比率は０．００１５重量％であり、黄色系染料の重量比率は０．０００５重量％になる。
【００５９】
また、ＬＥＤ照明光フィルタ５の厚さを３ｍｍに変更する場合、赤色系染料及び黄色系染料の合計重量比率を約０．０００６６７重量％にすればよい。したがって、赤色系染料の重量比率は０．０００５重量％であり、黄色系染料の重量比率は約０．０００１６７重量％になる。
【００６０】
上記したＬＥＤ照明光フィルタ５の厚みと染料の重量比率との関係については、少なくとも、ＬＥＤ照明光フィルタ５の厚さが１ｍｍ、２ｍｍ、３ｍｍの場合について確認し、上記内容が正しいことが実証されている。
【００６１】
［本実施例の効果］
次に、本実施例のＬＥＤ照明光フィルタ５及びＬＥＤ照明装置１の効果を説明する。
【００６２】
（１）本実施例のＬＥＤ照明光フィルタ５は、ＬＥＤ照明光において波長４５０ｎｍ〜４８５ｎｍの範囲内に生じる発光強度のピーク値を３０〜６０％減少させることにより、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させると共に、少なくとも波長６００ｎｍ以上の光線透過率を９０％以上にすることを特徴とする。
【００６３】
これにより、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができる。
【００６４】
（２）また、本実施例のＬＥＤ照明光フィルタ５は、ＬＥＤ照明光において波長４５０ｎｍ〜４８５ｎｍの範囲内に生じる発光強度のピーク値を４０〜５０％減少させることにより、波長４５０ｎｍ〜４８５ｎｍの範囲内における光線透過率の下限を２５〜３５％減少させることが好ましい。
【００６５】
これにより、ＬＥＤ照明光の色温度減衰率が約２０〜３０％になるので、昼光色になりやすいＬＥＤ照明光を昼白色の光（太陽光のスペクトルに近い自然な光）に近づけることができる。例えば、色温度が約６５００Ｋ（昼光色）のＬＥＤ照明光の色温度を約５０００〜５５００Ｋ（昼白色）に変更することができる。
【００６６】
（３）また、本実施例のＬＥＤ照明光フィルタ５は、透光性樹脂に、赤色系染料及び黄色系染料を、配合して構成されることが好ましい。
【００６７】
これにより、入手しやすい染料を使用してＬＥＤ照明光に含まれるブルーライト（Ｂの光）のみを減衰させることができる。
【００６８】
（４）また、本実施例のＬＥＤ照明光フィルタ５において、赤色系染料及び黄色系染料の配合比は、赤色系染料：黄色系染料＝３：１、となっていることが好ましい。
【００６９】
これにより、入手しやすい染料を使用して、ＬＥＤ照明光において波長４５０ｎｍ〜４８５ｎｍの範囲内に生じる発光強度のピーク値を減少させることができる。
【００７０】
（５）また、本実施例のＬＥＤ照明光フィルタ５において、ＬＥＤ照明光フィルタ５の厚さがＨｍｍの場合、透光性樹脂、赤色系染料及び黄色系染料を混合して得た全材料１００重量％に対して、赤色系染料及び黄色系染料の合計重量比率は、０．００２０／Ｈ重量％であることが好ましい。
【００７１】
これにより、ＬＥＤ照明光フィルタ５の透過特性を変更することなく、ＬＥＤ照明光フィルタ５の厚さを変更することができる。
【００７２】
（６）また、本実施例のＬＥＤ照明光フィルタ５において、赤色系染料は、波長３００〜５００ｎｍの範囲内のうち少なくとも波長３００〜４００ｎｍの範囲内に吸光ピークを有する染料であり、黄色系染料は、波長４００〜５００ｎｍの範囲内に吸光ピークを有する染料であることが好ましい。
【００７３】
これにより、入手しやすい染料を使用して、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させることができる。
【００７４】
（７）また、本実施例のＬＥＤ照明光フィルタ５において、赤色系染料は、Ｓｏｌｖｅｎｔ  Ｒｅｄ  １７９であり、黄色系染料は、Ｄｉｓｐｅｒｓｅ  Ｙｅｌｌｏｗ  ２０１であることが好ましい。
【００７５】
これにより、２種の染料のみを使用して、波長４５０ｎｍ〜４８５ｎｍの範囲内における光線透過率の下限を１５〜４０％減少させ、かつ、波長３８０ｎｍ〜５００ｎｍの範囲内の光線透過率を全体的に減少させることができる。
【００７６】
（８）また、前述した目的を達成するため、本実施例のＬＥＤ照明装置１は、ＬＥＤ照明光を照射するＬＥＤ照明光源２と、ＬＥＤ照明光を透過させる前述のＬＥＤ照明光フィルタ５と、を備えることを特徴とする。
【００７７】
これにより、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができる。
【００７８】
すなわち、本実施例のＬＥＤ照明光フィルタ５及びＬＥＤ照明装置１によれば、ＬＥＤ照明光に含まれるＲ（レッド）・Ｇ（グリーン）・Ｂ（ブルー）の光のうち、他色光よりも強い発光強度を有するブルーライト（Ｂの光）のみを減衰させることができるので、ＬＥＤ照明光を白色に維持しつつ、ブルーライトによる網膜傷害等の危険を回避することができるという効果を奏する。
【００７９】
なお、本発明は、前述した実施例などに限定されるものではなく、必要に応じて種々の変更が可能である。
【００８０】
例えば、本実施例のＬＥＤ照明光フィルタ１に拡散材を配合してもよい。
【符号の説明】
【００８１】
１  ＬＥＤ照明装置
２  ＬＥＤ照明光源
３  光源基板
４  白色ＬＥＤ
５  ＬＥＤ照明光フィルタ
【図１】
2014170082.tif 000003
【図２】
2014170082.tif 000004
【図３】
2014170082.tif 000005
【図４】
2014170082.tif 000006
【図５】
2014170082.tif 000007
【図６】
2014170082.tif 000008
【図７】
2014170082.tif 000009
【図８】
2014170082.tif 000010
【図９】
2014170082.tif 000011